Brevet FR3024455A1 — publié le 20160205

Composition de copolymères diblocs et triblocs et son utilisation dans la prévention des adhérences tissulaires. L'invention a trait à une nouvelle composition de copolymères diblocs et/ou triblocs à base de blocs de polyester et de poly-oxyéthylène, et à son utilisation pour la fabrication d'un matériau anti-adhérentiel particulièrement adapté à la prévention des adhérences tissulaires et plus particulièrement des adhérences ou synéchies intra-utérines. Arrière-plan technologique Les synéchies ou adhérences intra-utérines, également connues, dans leur degré le plus sévère, sous le nom de syndrome d'Asherman, consistent en un accolement partiel ou total des parois du col de l'utérus et/ou du corps utérin. Elles s'accompagnent souvent de douleurs abdominales chroniques et de dysménorrhées, et peuvent conduire à une infertilité mécanique par défaut de nidation. On admet aujourd'hui que les synéchies intra-utérines sont le plus souvent dues à un geste opératoire réalisé dans la cavité utérine, tel qu'une césarienne, une résection endométriale, un curetage suite à un accouchement ou une fausse couche, etc. Une fois diagnostiquées, les synéchies intra-utérines sont généralement traitées par hystéroscopie opératoire, en utilisant des micro-ciseaux introduits dans la cavité utérine pour sectionner les ponts fibreux synéchiques. Le taux de reformation de synéchie reste cependant relativement élevé, et peut même atteindre plus de 40% en cas de synéchies sévères. Actuellement, la prévention des synéchies n'est pas ou peu développée. Une solution consisterait en effet à mettre en place une barrière physique dans la cavité utérine des patientes à risque, afin de prévenir les accolements de tissus. Cependant, les produits développés jusqu'à maintenant ne donnent pas satisfaction. Ainsi, des gels à base d'acide hyaluronique et/ou de polyéthylène glycol ont été développés (Hyalobarrier ® de Nordic Pharma, SprayShield® de Covidien), pour être déposés sur la paroi utérine à la fin d'une intervention chirurgicale. Cependant, du fait notamment de leur forme galénique en gel, ces produits sont éliminés très rapidement, et ont un temps de séjour dans l'utérus inférieur en moyenne à 24 heures. Or, on sait que les synéchies se développent dans un délai de 1 à 8 jours après la survenue d'un traumatisme utérin. L'élimination trop rapide de ces gels les empêche donc d'agir de manière satisfaisante pour prévenir la formation de ponts fibreux synéchiques. Un film composé d'acide hyaluronique de synthèse, associé à un support de carboxyméthylcellulose/glycérol a également été développé (Seprafilm® de Genzyme). Si ce type de film est couramment utilisé pour prévenir les adhérences post-opératoires en chirurgie abdominale, il ne donne pas satisfaction pour les synéchies intra-utérines. En effet, la morphologie et les propriétés mécaniques du film font qu'il ne peut pas ou difficilement être introduit dans la cavité utérine depuis le col utérin. On connait également du document US 7,202,281 une composition comprenant des copolymères à base d'acide poly-lactique (PLA) et de polyéthylène glycol (PEG) présentant un poids moléculaire de 6 000, utilisée pour former un film antiadhérentiel destiné à prévenir les synéchies notamment au niveau abdominal. Un tel film ne donne cependant pas satisfaction dans le cadre de la prévention des synéchies intra-utérines. Il existe donc un réel besoin d'un produit pouvant être aisément positionné dans la cavité utérine et dont les propriétés physico-chimiques permettent de prévenir la formation de synéchies, notamment chez les patientes ayant subi une intervention chirurgicale dans la cavité utérine. Résumé de l'invention Dans ce contexte, les inventeurs ont découvert que l'utilisation de copolymères à base de blocs de polyesters, tels que de l'acide poly-lactique (PLA), et de blocs de polyéthylène glycol (PEG) de haut poids moléculaire, permet de réaliser un matériau combinant des propriétés antiadhérentielles de surface, de gonflement et de résorption particulièrement adaptées à une utilisation dans la cavité utérine pour y prévenir la formation de synéchies. Les inventeurs ont ainsi développé un dispositif médical à partir d'un tel matériau, qui sous forme « sèche » a des dimensions permettant une mise en place aisée depuis le col utérin, et qui une fois dans la cavité utérine s'humidifie et se déploie pour épouser les contours de la cavité utérine. En effet, le matériau selon l'invention présente un taux de gonflement en milieu aqueux lui permettant d'augmenter jusqu'à environ dix fois son volume par rapport à la forme « sèche ». En outre, le temps de désintégration de ce matériau est généralement compris entre 5 et 20 jours, ce qui permet non seulement de garantir un temps de séjour du dispositif médical suffisant dans la cavité utérine pour prévenir la formation de ponts fibreux synéchiques, mais également d'assurer son élimination naturellement, en particulier lors du cycle menstruel suivant. L'invention a donc pour objet une composition à base de copolymères comprenant au moins un copolymère blocs A et B, dans lequel : - le bloc A est un polyester, - le bloc B est un poly-oxyéthylène (PEG), - la masse moléculaire des blocs B est supérieure ou égale à 50 kDa, et - le ratio molaire motif éthylène oxyde/motif ester est de 0,1 à 10. Avantageusement, la masse moléculaire des blocs B dans le copolymère est comprise entre environ 50 kDa et environ 300 kDa. Dans un mode de réalisation particulier, la masse moléculaire du PEG est comprise entre environ 75 kDa et environ 150 kDa. Préférentiellement, la composition selon l'invention n'est constituée que de copolymères blocs A et B. Dans un mode de réalisation particulier, la composition comprend des copolymères triblocs ABA. L'invention a également pour objet un matériau anti-adhérentiel obtenu par mise en forme d'une telle composition à base de copolymères. Le matériau selon l'invention est tout particulièrement adapté à un usage médical notamment pour la prévention des adhérences tissulaires, et plus spécifiquement pour la prévention des synéchies intra-utérines. Le matériau peut notamment avoir la forme d'un film ou d'un tube. L'invention a aussi pour objet un dispositif médical destiné à la prévention des synéchies intra-utérines comprenant ledit matériau anti-adhérentiel. Avantageusement, le dispositif médical comprend en outre des moyens d'insertion dudit matériau aptes à introduire et libérer ledit matériau dans la cavité utérine d'une patiente. De même, l'invention a pour objet l'utilisation d'une telle composition, d'un tel matériau, et/ou d'un tel dispositif médical pour la prévention des adhérences tissulaires, et notamment des synéchies intra-utérines chez les patientes à risque. Par exemple, le matériau selon l'invention peut être utilisé de manière systématique chez les patientes venant de subir une césarienne, une interruption volontaire de grossesse ou tout geste chirurgical intra-utérin susceptible de provoquer des synéchies, tel qu'une résection bilatérale de fibromes, notamment par myomectomie. L'invention a également pour objet une méthode de prévention des synéchies intra-utérines chez une patiente à risque, selon laquelle on introduit dans la cavité utérine de ladite patiente un matériau anti-adhérentiel réalisé à partir d'une composition à base de copolymères comprenant au moins un copolymère blocs A et B, dans lequel - le bloc A est un polyester, - le bloc B est un poly-oxyéthylène (PEG), - la masse moléculaire des blocs B est supérieure ou égale à 50 kDa, et - le ratio molaire motif éthylène oxyde/motif ester est de 0,1 à 10. Brève description des figures La figure 1 montre les résultats obtenus lors d'un test d'adhésion cellulaire réalisé sur un matériau selon l'invention comprenant des copolymères triblocs PLA - PEG 95 kDa - PLA, avec un ratio molaire éthylène oxyde/acide lactique (EO/LA) de 3 (ci-après copolymère P4) et sur deux contrôles (TCPS et PLA50). Les valeurs de fluorescence (UA 615 nm) reflètent la quantité de cellules ayant adhéré sur le film à t = 45 minutes et t = 3 heures. Les cellules utilisées sont des lignées fibroblastiques murines (L929) couramment utilisés pour l'évaluation in vitro des dispositifs médicaux; La figure 2 montre les résultats obtenus lors d'un test de prolifération cellulaire réalisé sur un matériau selon l'invention réalisé à partir du copolymère P4, ainsi que sur un second matériau selon l'invention comprenant des copolymères triblocs PLA - PEG 95 kDa - PLA, avec un ratio molaire EO/LA de 1 (ci-après copolymère P3) et sur deux contrôles (TCPS et PLA50). Les valeurs de fluorescence reflètent la quantité de cellules ayant proliféré sur les films à 1, 2 et 3 jours. Les cellules utilisées sont des lignées fibroblastiques murines (L929) couramment utilisés pour l'évaluation in vitro des dispositifs médicaux; La figure 3 montre les résultats obtenus lors d'un test de cytotoxicité réalisé sur un matériau à base de copolymères P4, et sur trois contrôles (TCPS, contrôle positif et PLA50). Les valeurs d' absorbance à 24 heures reflètent le taux de lyse cellulaire : Test de cytotoxicité. Copolymère P4 versus Contrôle positif P Description détaillée Les inventeurs ont mis au point une composition comprenant des copolymères blocs à base de blocs de polyesters et de blocs de poly-oxyéthylène (PEG) de haut poids moléculaire présentant des propriétés mécaniques et chimiques particulièrement adaptées à une utilisation dans le domaine médical, et en particulier pour la prévention des synéchies intra-utérines. En effet, les propriétés de gonflement et déploiement de la composition, combinées à ses propriétés anti- adhérentielles et de dégradation en quelques jours, font qu'il est possible de l'utiliser de manière temporaire dans la cavité intra-utérine pour prévenir de manière fiable les adhérences des parois utérines.25 Composition La présente invention a pour objet une composition à base de copolymères comprenant au moins un copolymère blocs A et B, où A est un polyester et B est du poly-oxyéthylène (PEG), et dans laquelle la masse moléculaire des blocs B dans le copolymère est supérieure ou égale à 50 kDa et le ratio molaire motif éthylène oxyde/motif ester est compris entre 0,1 et 10. Dans le contexte de l'invention, l'expression « compris entre x et y » signifie que les valeurs x et y sont incluses. Selon l'invention le terme « polyester » désigne tout polymère dont les motifs de répétition de la chaîne principale contiennent la fonction ester et qui peut être utilisé dans le domaine médical. Notamment, les polyesters s'entendent des polyesters aliphatiques tels que poly (acide lactique) (PLA), le poly (acide glycolique), la poly-caprolactone (PCL), la poly-butyrolactone (PBL), les poly-hydroxyalcanoates (PHA), et leurs copolymères. Dans un mode de réalisation préféré, le polyester (bloc A) est choisi parmi le poly(acide lactique) (PLA), le poly(acide glycolique), la poly-caprolactone (PCL) et leurs copolymères. Préférentiellement, le polyester présent dans la composition est sous une forme non réticulée. Le poly (acide lactique) peut être le poly (acide L-lactique), le poly (acide D-lactique) ou le poly (acide D,L lactique). Avantageusement, on utilise le poly (acide D,L lactique) (PDLLA). Dans ce cas, le polymère comporte préférentiellement au moins 50% d'acide L-lactique, et notamment au moins 60%, 70%, 75%, 80%, 85%, 90%, 95% ou 99%. En effet, en modifiant le pourcentage d'acide L-lactique par rapport à l'acide D-lactique, il est possible de jouer sur la vitesse de dégradation du copolymère blocs A et B. Une augmentation du taux d'acide L-lactique permet de ralentir la vitesse de dégradation du copolymère. Dans certains modes de réalisation de l'invention, la composition comprend 100% de PLLA en tant que blocs A. Selon l'invention, le PEG utilisé présente un haut poids moléculaire, de manière à ce que le poids moléculaire total du PEG dans le copolymère soit supérieur ou égal à 50 kDa. En effet, les inventeurs ont découvert qu'un copolymère dans lequel le PEG a un poids moléculaire supérieur ou égal à 50 kDa, et préférentiellement supérieur à 75 kDa, permet de conférer à la composition des propriétés filmogènes particulièrement intéressantes dans le cadre d'une utilisation médicale sous forme de film ou membrane anti-adhérentielle. Par « propriétés filmogènes », on entend que la composition est capable de former un film homogène et continu. Plus particulièrement, ces propriétés filmogènes rendent la composition particulièrement stable et homogène dans le temps et conduisent à la formation d'un film présentant une bonne tenue en milieu aqueux. Dans le contexte de l'invention, on utilise indifféremment les termes « masse moléculaire » et « poids moléculaire » pour désigner, sauf mention contraire, la masse moléculaire moyenne en poids (Mw). Selon l'invention, la Mw est déterminée par chromatographie d'exclusion stérique réalisée dans du diméthylformamide en tant que solvant d'analyse, en utilisant une gamme étalon de Poly (éthylène glycol). Avantageusement, la masse moléculaire totale du PEG dans le copolymère est comprise entre environ 50 et environ 300 kDa. Par exemple, les blocs PEG ont une masse moléculaire d'environ 50 kDa, 75 kDa, 100 kDa, 125 kDa, 150 kDa, 200 kDa, 225 kDa, 250 kDa, 275 kDa ou 300 kDa. Dans un mode de réalisation particulier, les blocs PEG utilisés ont une masse moléculaire comprise entre environ 75 kDa et environ 150 kDa. Selon l'invention, les blocs PEG utilisés ont avantageusement une viscosité inhérente comprise entre 0,04 mg/ml et 0,6 mg/ml, préférentiellement entre 0,08 mg/ml et 0,5 mg/ml, et de manière encore préférée entre 0,1 mg/ml et 0,3 mg/ml lorsqu'elle est mesurée par un viscosimètre capillaire de type Ubbelohde à une concentration de 20 g/1, à 25°C dans le chloroforme. Avantageusement, la composition à base de copolymères selon l'invention comprend des copolymères diblocs AB, ou triblocs ABA ou BAB, ou des mélanges de ceux-ci, notamment [ABA et BAB], [AB et ABA], [AB et BAB], [ABA et BAB et AB]. Préférentiellement, la composition ne comprend que des copolymères blocs A et B. Dans un mode de réalisation particulier, la composition selon l'invention ne comprend que des copolymères triblocs ABA ou BAB, et préférentiellement que des copolymères triblocs ABA. Selon l'invention, dans une composition de copolymères AB et/ou ABA chaque bloc PEG a une masse moléculaire supérieure ou égale à 50 kDa et avantageusement comprise entre environ 50 et environ 300 kDa, tandis que dans une composition comprenant des copolymères BAB, la somme des masses moléculaires des blocs PEG dans ledit copolymère est supérieure ou égale à 50 kDa et avantageusement comprise entre environ 50 et environ 300 kDa. Dans le contexte de l'invention, le ratio molaire représente le ratio molaire en chacun des motifs de répétition (ou unités) des blocs A et B. Le bloc B étant du PEG, les motifs de répétition sont des éthylènes oxyde (« motif éthylène oxyde » ou EO), tandis que les motifs de répétition du bloc A (« motif ester ») sont des acides carboxyliques tels que des motifs d'acides lactiques. Selon l'invention, le ratio molaire EO/motif ester dans les copolymères de la composition est compris entre 0,1 et 10, préférentiellement entre 0,5 et 5, et de manière encore préférée entre environ 1 et 3. Les compositions dont les copolymères ont un ratio molaire EO/motif ester, et notamment motif éthylène oxyde/ motif acide lactique (EO/AL), compris entre environ 1 et 3 présentent des propriétés de gonflement et de déploiement telles que le volume augmente jusqu'à dix fois en milieu aqueux, ce qui rend ces compositions particulièrement adaptées à une utilisation médicale pour la prévention des synéchies intra-utérines. On constate que les compositions présentant un ratio molaire EO/AL d'environ 3 se dégradent dans un délai plus court, de l'ordre de 3 à 5 jours, dans un milieu aqueux tel que du tampon phosphate salin PBS, que les compositions comprenant un ratio molaire EO/AL d'environ 1, qui elles se dégradent dans un délai d'environ 5 à 20 jours. Dans le contexte de l'invention, le terme « environ » signifie la valeur considérée plus ou moins 10%. Selon l'invention, un « milieu aqueux » fait référence à un milieu présentant une osmolarité similaire à l'osmolarité des fluides biologiques. On utilise communément en tant que milieu aqueux, du tampon phosphate salin (PBS) considéré comme représentatif des fluides biologiques. Dans un mode de réalisation particulier, la composition est constituée de copolymères triblocs ABA, où le bloc A est du PDLLA et le bloc B du PEG de poids moléculaire environ 100 kDa, dans laquelle le ratio molaire EO/AL est égal à environ 1. Dans un autre mode de réalisation particulier, la composition est constituée de copolymères triblocs ABA, où le bloc A est du PDLLA et le bloc B du PEG de poids moléculaire 100 kDa, dans laquelle le ratio molaire EO/AL est égal à environ 3. La composition selon l'invention peut être obtenue par toute méthode de synthèse de copolymères blocs connue de l'homme du métier. Par exemple, un copolymère de type ABA peut être obtenu par polymérisation en chaine depuis les extrémités du bloc B. Typiquement, on réalise une polymérisation par ouverture de cycle de lactide amorcée par les hydroxyles terminaux du bloc PEG en présence d'un catalyseur tel que l'octanoate d'étain. Cette polymérisation peut être réalisée en l'absence ou en présence de solvants. Un copolymère de type BAB peut par exemple être préparé par couplage de méthoxy-PEG sur une chaîne PLA dont les deux extrémités de chaîne sont des fonctions acide-carboxylique. Un tel PLA « difonctionnalisé » est obtenu par exemple par traitement d'une chaîne de PLA par de l'anhydride succinique ou adipique. Dans un mode de réalisation particulier, la composition selon l'invention comprend des copolymères blocs A et B, où les blocs B (PEG à haut poids moléculaire) sont obtenus à partir de plusieurs PEG de plus faible poids moléculaires. Par exemple, la composition comprend du PEG 100 kDa réalisé avec des blocs de PEG plus courts (par exemple entre 5 et 25 kDa), reliés entre eux par des liaisons dégradables. Lors de la dégradation des copolymères, les blocs PEG 100 kDa se dégradent alors en sous-unités de 5 à 25 kDa, qui peuvent passer la filtration glomérulaire et être ainsi éliminées par les urines. Ce mode de réalisation est particulièrement intéressant lorsque l'on souhaite utiliser la composition selon l'invention pour la prévention d'adhérences tissulaires autres que les synéchies intra-utérines. Matériau anti-adhérentiel L'invention a également pour objet un matériau anti-adhérentiel obtenu par mise en forme de la composition à base de copolymères blocs A et B décrite ci-dessus. La mise en forme du matériau peut se faire par tout moyen connu de l'homme du métier, et notamment par extrusion, évaporation par solvant en utilisant par exemple du dichlorométhane, pressage à chaud, moulage ou impression 3D. D'une manière générale, l'épaisseur du matériau obtenu dépend de la quantité de composition utilisée et de la surface du support ou du moule utilisé pour la mise en forme. Le matériau selon l'invention peut ainsi prendre la forme d'un film, d'un tube, d'une structure poreuse, telle qu'une matrice 2D ou 3D de gel ou hydrogel poreux, etc. Un film s'entend d'un matériau en deux dimensions, résultant de l'évaporation sur une surface plane du solvant ayant solubilisé le copolymère de la composition selon l'invention. L'épaisseur d'un tel film est avantageusement comprise entre quelques microns et plusieurs centaines de microns, et notamment entre 10 .im et 500 i.tm. Dans un mode de réalisation particulier, le film a une épaisseur comprise entre 100 i.tm et 300 i.tm environ. L'épaisseur s'entend « sèche », en ce sens qu'elle est mesurée (par exemple par microscopie optique) en conditions anhydres, après mise en forme et évaporation totale du solvant ayant servi à solubiliser le copolymère. Les dimensions du film peuvent être adaptées selon les besoins, notamment en découpant un film de plus grandes dimensions aux dimensions souhaitées. Les films peuvent être repliés pour former des tubes, ou des manchons, maintenus fermés au besoin par suture ou collage. Les tubes peuvent également être obtenus directement par mise en forme autour d'un cylindre ou par extrusion. Dans le contexte de l'invention, un tube désigne un objet cylindrique en trois dimensions, creux, dont les parois sont formées d'un film de copolymères comprenant au moins un copolymère blocs A et B selon l'invention. Préférentiellement, le diamètre d'un tel tube est de plusieurs centaines de microns, et notamment compris entre 300 i.tm et 3000 1.1.m. Dans un mode de réalisation particulier, le tube présente une épaisseur de parois d'environ 300 .im et un diamètre d'environ 900 1.1.m. Dans un mode de réalisation particulier, le matériau est obtenu par mise en forme de la composition sur un support destiné à former une partie dudit matériau. Par exemple, la composition est séchée sur un textile tissé ou tricoté constitué d'un autre polymère, l'ensemble formant ainsi un matériau mixte. Avantageusement, le matériau ne comprend que les constituants de la composition à base de copolymères selon l'invention, et éventuellement des traces de solvant. Par exemple, le 25 matériau ne comprend que des copolymères de PLA et de PEG de haut poids moléculaire (supérieur ou égal à 50 kDa). Dans certains cas, le matériau peut comporter, outre les constituants de la composition selon l'invention, un additif ou principe actif additionnel, tel qu'une molécule anti-adhérentielle ou une molécule à visée thérapeutique telle qu'un antibiotique. Cet additif ou principe actif peut par exemple être ajouté à la composition à base de copolymères avant ou pendant la mise en forme du matériau, de manière à être dispersé dans la matrice polymérique du matériau. Autrement, il est possible d'imprégner ou recouvrir le matériau avec ce principe actif après la mise en forme. Préférentiellement, le principe actif est apte à diffuser vers l'extérieur du matériau quand il est dans un milieu aqueux. Le matériau selon l'invention présente des propriétés anti-adhérentielles, de résorption et de gonflement particulièrement adaptées à une utilisation médicale pour la prévention des adhérences tissulaires et notamment des synéchies intra-utérines. Par propriétés anti-adhérentielles, on entend que le matériau selon l'invention est apte à prévenir ou à tout le moins limiter la prolifération cellulaire et l'adhésion cellulaire à sa surface, comparativement à un matériau ne présentant pas de telles propriétés. Les propriétés antiadhérentielles peuvent être mesurées en évaluant au cours du temps à la surface du matériau, le taux d'adhésion cellulaire par mesure d'une fluorescence reflétant la quantité de cellules ayant adhéré à la surface du matériau. De manière similaire, on peut évaluer le taux de prolifération cellulaire également par mesure de fluorescence à la surface du matériau. L'utilisation de PEG de haut poids moléculaire dans la composition utilisée pour former le matériau permet de lui conférer des propriétés anti-adhérentielles particulièrement intéressantes dans le cadre de la prévention des synéchies, et notamment des synéchies intra-utérines. Ainsi, un matériau obtenu par mise en forme d'une composition à base de copolymères triblocs ABA où A est du PDLLA et B du PEG 100.000 (c'est-à-dire de poids moléculaire environ 100 kDa) et dont le ratio molaire EO/AL est d'environ 1 ou d'environ 3 présente un taux d'adhésion cellulaire 2 fois plus faible que le taux obtenu avec des films adhérentiels de l'état de la technique. Avantageusement, le matériau selon l'invention présente, dans un milieu aqueux présentant une pression osmotique identique à celle des fluides biologiques, un taux de gonflement compris entre environ 1 et 20, et de manière préférée compris entre environ 3 et 15. Préférentiellement, le matériau selon l'invention présente un taux de gonflement au moins égal à 4. Le taux de gonflement est mesuré de la manière suivante : on pèse une bandelette de matériau sec avant de l'immerger pendant 24 heures à 37°C en milieu salin (PBS 1X) sous agitation. Après 24 heures, l'excès de PBS est retiré avec du papier absorbant et la bandelette est à nouveau pesée. Le taux de gonflement correspond au rapport masse de la bandelette de matériau humide / masse de la bandelette de matériau sec. Le taux de gonflement du matériau est proportionnel à son pourcentage de prise d'eau, qui correspond au rapport [(masse de la bandelette de matériau humide - masse de la bandelette de matériau sec)/ masse de la bandelette de matériau sec] x 100. Le gonflement du matériau s'accompagne d'une augmentation de surface et de volume (surface ou volume « hydraté(e) ») ce qui est particulièrement avantageux lors d'une utilisation médicale pour la prévention des synéchies intra-utérines, puisque cela favorise le déploiement du matériau dans la cavité utérine, en particulier pour en épouser les contours. L'augmentation de surface est très rapide et peut notamment atteindre 200 à 300 % en l'espace de quelques minutes à quelques heures en milieu aqueux. On observe avantageusement un plateau autour de 300 à 400% après 4 à 5 heures en milieu aqueux. L'augmentation de surface s'accompagne d'une augmentation de volume du matériau, qui se mesure visuellement, dans les mêmes conditions que lors de la mesure du taux de gonflement, en modifiant uniquement les temps de séjour dans la solution saline. L'augmentation de surface correspond au rapport [(surface de la bandelette « hydratée » après un temps t d'immersion - surface de la bandelette « sèche ») / surface de la bandelette « sèche »] x 100. Une caractéristique additionnelle particulièrement avantageuse du matériau selon l'invention est qu'il ne se dégrade pas rapidement en milieu aqueux, permettant un temps de séjour dans la cavité utérine compris entre 1 et 40 jours, préférentiellement entre 2 et 20 jours, et plus préférentiellement entre 3 et 15 jours, tout en conservant son intégrité pendant un temps compris au moins entre 1 et 15 jours. La dégradation du matériau est due à l'hydrolyse progressive des liaisons ester des blocs de polyester suivie d'une solubilisation des blocs contenant du PEG. La perte des propriétés mécaniques du matériau est directement liée à sa dégradation. La dégradation peut s'évaluer en mesurant dans le temps la diminution du poids moléculaire d'une bandelette de matériau, après immersion à 37°C en milieu salin (PBS 1X) sous agitation, par exemple par Chromatographie d'Exclusion Stérique. Il est également possible d'évaluer la diminution de la viscosité dynamique du matériau. On observe généralement une perte de viscosité de l'ordre de 30 à 50% après 7 jours d'immersion à 37°C en milieu salin (PBS 1X) sous agitation, et jusqu'à 70% après 15 jours. Ainsi, la composition selon l'invention présente une balance entre le taux de gonflement des polymères et leur vitesse de dégradation qui permet de garantir au matériau obtenu à partir d'une telle composition un temps de séjour dans la cavité utérine pendant une période suffisante, avantageusement comprise entre 3 et 15 jours environ, pendant laquelle les propriétés mécaniques et l'intégrité physique dudit matériau sont au moins partiellement préservées. Notamment, les propriétés anti-adhérentielles et le volume « hydraté » du matériau perdurent pendant un temps suffisant pour prévenir la formation de synéchies lorsque ledit matériau est mis en place dans la cavité utérine d'une patiente après un traumatisme de la paroi utérine. La solubilisation des blocs PEG et l'hydrolyse des blocs polyesters dans la cavité utérine est progressive, et est généralement suffisante après 10 à 15 jours pour permettre l'élimination du matériau, en particulier lors des menstruations qui suivent généralement la mise en place dudit matériau dans la cavité utérine. Dispositif médical et utilisation L'invention a également pour objet un dispositif médical destiné à la prévention des synéchies intra-utérines comprenant le matériau anti-adhérentiel selon l'invention. Dans un mode de réalisation particulier, le dispositif médical comprend un film ou un tube obtenu par mise en forme d'une composition constituée de copolymères triblocs ABA où A est 20 du PDLLA et B du PEG de poids moléculaire d'environ 100 kDa, dans laquelle le ratio EO/AL est d'environ 1. Dans un autre mode de réalisation, le dispositif médical comprend un film ou un tube obtenu par mise en forme d'une composition constituée de copolymères triblocs ABA où A est du PDLLA et B du PEG de poids moléculaire d'environ 100 kDa, dans laquelle le ratio EO/AL est 25 d'environ 3. Avantageusement, le dispositif médical comporte un film en matériau selon l'invention présentant une forme en triangle ou en trapèze, afin d'épouser au mieux, une fois hydraté et déployé par gonflement, les contours internes de la cavité utérine dans laquelle il est destiné à être logé. Le film peut par exemple avoir une épaisseur sèche de 300 à 500 microns environ. Dans un mode de réalisation particulier, tel que représenté à la figure 10, le film 1 a une forme de trapèze de hauteur h comprise entre 1 et 2 cm environ, de plus grande largeur L comprise entre 1 et 1,5 cm environ, et de plus petite largeur 1 comprise entre 0,25 et 0,75 cm environ. Par exemple, le trapèze présente une hauteur d'environ 1,5 cm, une plus grande largeur L d'environ 1,25 cm et de plus petite largeur 1 d'environ 0,5 cm. Ces dimensions sont aisément adaptables par l'homme du métier, notamment dans les fourchettes ci-dessus, en fonction du type de patiente à traiter, selon qu'elle est primipare ou multipare, de son âge, des raisons faisant craindre la survenue de synéchies, etc. Le dispositif selon l'invention comprend avantageusement des moyens d'insertion et de mise en place du matériau dans la cavité utérine. Par exemple, comme cela est représenté à la figure 11, le dispositif 10 selon l'invention comprend un inserteur 11 cylindrique creux, dans l'alésage 12 duquel un film 2 ayant une forme en trapèze inversé est logé. Avantageusement, afin de réduire au maximum les dimensions de l'inserteur 11, le film est logé dans l'alésage 12 sous une forme compactée. Par exemple, le film est plié en accordéon et maintenu serré par les parois internes de l'alésage 12. Ce n'est qu'une fois libéré dans la cavité utérine que l'accordéon se déploie. Ce déploiement est par ailleurs favorisé par l'augmentation quasi concomitante de volume du film, dont les polymères se gonflent d'eau au contact du liquide intra-utérin. Le dispositif médical 10 comporte avantageusement un poussoir 13 monté coulissant en translation à une extrémité distale 14 de l'inserteur, l'extrémité proximale 15 opposée étant l'extrémité par laquelle l'inserteur 11 est destiné à être introduit dans la cavité utérine. Le poussoir 13 est constitué d'une tige 16 qui, lorsqu'elle est poussée à l'intérieur de l'alésage 12 de l'inserteur 11, vers l'extrémité proximale 15, entraine en translation le film 2 vers l'extérieur de l'inserteur 11. Avantageusement, le poussoir 13 comprend des moyens d'arrêt 17 à l'extrémité proximale de la tige 16, lesdits moyens d'arrêt 17 étant destinés à venir en butée contre la paroi de l'alésage 11 bordant l'extrémité proximale 15 de l'inserteur, afin d'informer la personne manipulant le dispositif 10 que le film 2 a été entièrement éjecté de l'inserteur et qu'il est en position dans la cavité utérine. Il suffit alors de retirer l'ensemble moyens d'insertion/inserteur par simple traction vers l'extérieur, le film 2 restant lui en position dans la cavité utérine. Un tel système permet d'introduire et de mettre en place de manière fiable le matériau antiadhérentiel selon l'invention. Par ailleurs, cette forme compactée permet de réduire encore les dimensions du matériau avant gonflement, ce qui facilite son introduction par le col utérin de la patiente. Le dispositif médical selon l'invention peut avantageusement être utilisé de manière systématique chez les patientes venant de subir une césarienne, ou toute autre intervention chirurgicale au niveau de la cavité abdominaux-pelvienne. La forme compactée du matériau anti-adhérentiel et l'emploi d'un applicateur de faibles dimensions facilitent sa mise en place dans la cavité utérine souvent sensible de ces patientes. En outre, son élimination naturelle lors du cycle menstruel permet d'éviter aux patientes une intervention supplémentaire du personnel médical visant à retirer ledit dispositif L'invention va maintenant être illustrée à l'aide des exemples ci-dessous. Ceux-ci sont présentés à titre indicatif et nullement limitatif de l'invention. EXEMPLES 1- Synthèse des polymères triblocs ABA Matériel Poly (éthylène-oxyde) commercial (PEG) : Fournisseur Sigma Aldrich, N°CAS 25322-68-3. Le PEG commercial a été analysé au laboratoire par Chromatographie d'exclusion stérique (CES) afin de déterminer sa masse molaire moyenne en poids (Mw). L'analyse a été réalisée dans un solvant d'analyse (le diméthylformamide), et la Mw a été déterminée via une gamme étalon de Poly (éthylène glycol). La masse molaire moyenne en poids Mw est de 95 000 Da et sa viscosité inhérente est de 0,16 ml/mg. Le Lactide utilisé dans la composition peut être du D, L-Lactide, du D- Lactide, du D -Lactide ou bien l'association du D-Lactide et du D-Lactide. Les proportions de Lactide introduites lors de la synthèse dépendent du pourcentage de L ou de D-Lactide souhaité dans la composition du polymère final. Méthode Le tribloc ABA est synthétisé de la façon suivante : Le PEG (Mw 95,000) et le lactide sont séchés sous vide à température ambiante pendant 24H. Le PEG et le lactide (la quantité de lactide dépend de la longueur du bloc A souhaitée) sont introduits dans un ballon de polymérisation en présence d'octanoate d'étain. 10 cycles successifs de vide (10 bar) et d'argon sont ensuite réalisés. Le mélange est ensuite chauffé à 140°C et on procède de nouveau à 10 cycles successifs de vide et d'argon. Le mélange est remis à température ambiante, puis placé dans un bain de glace. Une fois cristallisé, le mélange réactionnel est mis sous vide dynamique pendant 30 min, puis scellé sous vide dynamique. Le mélange est ensuite placé à l'étuve sous rotation mécanique à 140°C pendant 3 jours. Le mélange est solubilisé dans du dichlorométhane et précipité dans un mélange éther/éthanol. Le précipité est récupéré puis séché sous vide pendant 24H. Caractérisation L'un des triblocs ABA présenté dans ce rapport est obtenu à partir de PEG (Mw 95,000 Da) et de D, L-Lactide. La composition finale du copolymère, dit copolymère P4, a été déterminée par Résonance Magnétique Nucléaire du proton RMN 1E1 et on en déduit un ratio molaire EO/LA de 3. L'analyse RMN à deux dimensions (DOSY) indique que la synthèse a bien abouti à un tribloc 25 ABA. Le copolymère a également été analysé par Chromatographie d'Exclusion Stérique (CES) afin de déterminer sa masse molaire moyenne Mw et sa dispersité Ip. Avec un solvant d'analyse tel que le Diméthylformamide, on obtient une Mw de 123,000 Da et une dispersité voisine de 5. De plus, l'Analyse Thermogravimétrique (ATG) a permis de déterminer la température de dégradation du copolymère P4, qui est de 256 °C. 2- Mise en forme du matériau anti-adhérentiel La formation d'un film anti-adhérentiel à partir de la composition de copolymères triblocs est réalisée comme suit : A. Par évaporation de solvant : le copolymère est dissous dans du dichlorométhane (50 mg/ml). La solution est déposée sur un support et le dichlorométhane s'évapore lentement pour former un film. L'épaisseur du film dépend du volume de solution de copolymères dissout utilisé et de la surface du support. B. Par pressage à chaud : le copolymère est chauffé à 100°C pendant 10 min puis placé entre deux plateaux chauffants. On applique ensuite une pression (3 000 psi) entre les deux plateaux. L'épaisseur du film dépend de la quantité de copolymère utilisée et de la surface du support. 3- Evaluation des propriétés anti-adhérentielles et de la biocompatibilité du matériau anti- adhérentiel L'objectif de cette étude est de mettre en évidence l'effet anti-adhérentiel et l'absence de cytotoxicité. Pour l'ensemble des tests réalisés en culture cellulaire, les copolymères ont comme composition Tribloc ABA obtenu à partir de PEG (Mw 95,000) et de D, L-Lactide. Le ratio molaire final EO/LA est de 3 (Déterminé par Résonance Magnétique Nucléaire du proton RMN 'H). Le polymère est appelé copolymère « P4 ». Mise en forme d'un film de copolymères P4 (ci-après film P4) : par évaporation de solvant. Epaisseur de 300 i.tm (mesure obtenue au microscope optique). Tribloc ABA obtenu à partir de PEG (Mw 95,000) et de D, L-Lactide. Le ratio molaire final EO/LA est de 1 (déterminé par Résonance Magnétique Nucléaire du proton RMN 'H). Le copolymère est appelé copolymère « P3 ». Mise en forme d'un film de copolymères P3 (ci-après film P3) : par évaporation de solvant. Epaisseur de 300 i.tm (mesure obtenue au microscope optique). Les contrôles utilisés sont choisis parmi les contrôles suivants - Contrôle positif : TCPS (puits) - Contrôle négatif : TCPS (puits) avec ajout d'une solution de lyse cellulaire. L'ensemble induit une réponse cytotoxique reproductible. - PLA50, connu comme matériau biocompatible et favorisant la prolifération cellulaire. Mise en forme identique au P4 et/ou P3 évalué. Les cellules utilisées sont une lignée de fibroblastes murine de derme murin CCL 1 (NCTC clone 929), recommandée pour évaluer la cytocompatibilité in vitro des dispositifs médicaux selon la norme EN ISO 10993-5. L'ensemble des tests sont réalisés en triplicata pour s'assurer de la reproductibilité des résultats. A. Test d'adhésion cellulaire Le test PrestoBlue permet d'évaluer la viabilité cellulaire par mesure de l'activité métabolique des cellules. Le test (test t Student) est réalisé après mise en contact direct des cellules sur le matériau afin de quantifier les cellules adhérentes. On mesure par spectrophotométrie à fluorescence des valeurs de fluorescence qui correspondent à la quantité de cellules adhérentes (X, Excitation = 531 nm ; X, Emission = 615 nm). Le film P4 utilisé est au préalable immergé dans du PB S à pH 7,4 pendant 24H pour gonfler. Comme cela est visible sur la figure 1, les valeurs de fluorescence reflètent la quantité de cellules ayant adhéré sur le film. On remarque une diminution significative de l'adhésion cellulaire sur le film P4 en comparaison avec le film PLA50 et le témoin positif TCPS. Ainsi, en considérant que 100% des cellules adhèrent sur le témoin positif (TCPS), 69% des cellules adhèrent sur le film de PLA50 et seulement 51% des cellules adhèrent sur le film P4 après 45 minutes d'incubation. Les pourcentages sont similaires après 3 heures d'incubation. B. Test de prolifération cellulaire Les films P4 et P3 utilisés sont au préalable immergés dans du PBS à pH 7,4 pendant 24H pour gonfler. L'étude nous montre (figure 2), aux différents jours de prolifération, une diminution notable de la prolifération cellulaire sur le film P4 en comparaison avec le film PLA50 et le TCPS. En effet, le film P4 présente des valeurs de fluorescence significativement différentes du PLA50 et du TCPS pour des temps de prolifération de 1 et 2 jours. La prolifération cellulaire diminue également sur le film P3, avec des valeurs de fluorescence significativement plus faibles que pour le TCPS aux différents temps. L'ensemble des résultats d'adhésion (figure 1) et de prolifération (figure 2) montre que le film P4 possède des propriétés qui tendent à diminuer l'adhésion et la prolifération cellulaire. Les propriétés anti-adhérentielles et antiprolifératives du matériau sont dues à la présence de polyéthylène glycol dans la composition. C. Test de cytotoxicité Selon la norme EN ISO 10993-5 relative à l'évaluation biologique des dispositifs médicaux, la cytotoxicité peut être évaluée dès 24H d'incubation par une évaluation quantitative : - mesure du paramètre mort cellulaire. Le lactate déshydrogénase (LDH) est une enzyme présente dans les cellules eucaryotes qui, lorsqu'il y a mort cellulaire, est libérée dans le milieu. Le kit (LDH Cytotoxicity Assay Kit) est une méthode colorimétrique afin de doser la LDH, marqueur de la cytotoxicité cellulaire. L'activité de la LDH est mesurée par spectrophotométrie à 490 nm après 24H d'incubation des cellules en présence du matériau. Le film P4 utilisé est au préalable immergé dans du PBS à pH 7,4 pendant 24H pour gonfler. Comme le montre la figure 3, les films P4 et PLA50 ont des valeurs d'absorbance comprises entre le contrôle positif et le contrôle négatif. De plus, le film P4 a une valeur d'absorbance significativement différente du contrôle positif et le copolymère P4, le PLA50 et le contrôle négatif sont issus d'une même population (p-value > 0,05 P4 versus PLA50/Contrôle négatif). L'ensemble de ses informations renseigne sur la non-toxicité du film P4. 4- Evaluation des propriétés de déploiement du matériau anti-adhérentiel Pour l'ensemble des études de déploiement, le matériau utilisé est obtenu à partir d'une composition de copolymères P4, mis en forme de la façon suivante : 1. Par évaporation de solvant. Epaisseur du film de 300 um (mesure obtenue au microscope optique). 2. Par pressage à chaud. Epaisseur du film de 400um (mesure obtenue au microscope optique). Tous les tests sont réalisés en triplicata pour s'assurer de la reproductibilité des résultats. A. Etude de gonflement Les films anti-adhérentiels utilisés dans l'étude sont découpés en bandelettes (masse au temps to connue) puis mis à incuber à 37°C en milieu salin (PBS 1X), sous agitation. La masse des bandelettes est pesée à différents temps et le pourcentage de prise d'eau est calculé comme suit : (Masse (t) - Masse (to)) Prise d'eau (%) x 100 (Masse (to)) Les bandelettes à base de copolymères P4 gonflent dans le PBS, avec une prise d'eau de l'ordre de 300% dès 5 minutes d'incubation (figure 4a). La teneur en eau au sein du matériau augmente au cours du temps, jusqu'à atteindre un pourcentage de l'ordre de 900%, quelle que soit sa mise en forme. Le pourcentage de prise d'eau se stabilise ensuite dès 24H d'incubation. La capacité du copolymère P4 à gonfler en milieu aqueux est due au bloc hydrophile de PEG de haut poids moléculaire. B. Etude d'augmentation de surface L'étude suivante permet de déterminer l'évolution de la surface de ces mêmes matériaux. Les films anti-adhérentiels utilisés dans l'étude sont découpés en bandelettes (surface au temps To connue) puis mis à incuber à 37°C en milieu salin (PBS 1X), sous agitation. Les dimensions des bandelettes sont mesurées à différents temps et on détermine l'augmentation de surface comme suit : (Surface (t) - Surface (to)) Augmentation de surface (%) - x 100 Surface (to) Quelle que soit la mise en forme des bandelettes à base de copolymère P4, celles-ci gonflent dans le PBS et doublent de surface dès 5 minutes d'incubation (figure 4b). Une mise en forme par évaporation de solvant permet une augmentation de surface de l'ordre de 300% dès 5H d'incubation, et la surface de la membrane se stabilise ensuite. L'augmentation de surface diffère légèrement avec une mise en forme par pressage à chaud. En effet, la surface des bandelettes augmente de 250% en 4H d'incubation pour ensuite se stabiliser. Cette différence peut s'expliquer par l'arrangement des chaînes de polymères lors de l'étape de mise en forme. Lorsqu'on mesure à l'aide d'une règle l'augmentation de surface d'une bandelette à base de copolymère P4 mise en forme par évaporation, dont les dimensions « sèches » (à t = 0) sont de 0,5 cm de hauteur et 1 cm de long, on observe une augmentation rapide dans les deux dimensions après seulement 5 minutes d'incubation (t = 5 minutes) : hauteur de 0,8 cm et longueur de 1,6 cm. A t = 30 minutes, la hauteur est de 0,9 cm et la longueur de 1,8 cm, pour atteindre à t = 24h 1 cm de hauteur pour 2 cm de long, et se stabiliser. C. Etude de déploiement Le gonflement du matériau mis en forme à partir d'une composition de copolymères P4 induit un déploiement de la membrane en milieu aqueux. Le déploiement d'un film P4 peut être illustré par l'expérimentation ci-dessous (figures 5a-5h): Une bandelette rectangulaire d'un film P4, mis en forme par pressage à chaud, de longueur 4 cm et de largeur 2,4 cm, est enroulée en escargot puis immergée dans de l'eau. On visualise, par microscopie optique, le déploiement de la bandelette ainsi que l'évolution de son épaisseur. Avant son immersion dans l'eau, l'épaisseur de la bandelette ainsi que son diamètre une fois enroulée en escargot sont mesurés (dimensions sèches): épaisseur initiale (to) = 463 i.tm ; diamètre initial (to) = 4724 i.tm. Le suivi du déploiement et de l'évolution de l'épaisseur est réalisé jusqu'à t= 24H, le gonflement du copolymère se stabilisant dès 24H d'incubation. Les figures 5a à 5h permettent de visualiser la progression du déploiement de la bandelette une fois immergée dans l'eau. La bandelette se déroule au cours du temps, avec dès les 2 premières minutes dans l'eau une augmentation du volume occupé (de to = 4 784 i.tm à -Umm, = 5 625 iam). La bandelette se déploie pour complètement occuper l'ensemble de l'espace disponible dès 15 minutes d'immersion (t15 min = 9 655 iam). Le phénomène de déploiement se concrétise avec une longueur totale qui atteint 10 634 i.tm à 24h, soit plus du double de la longueur initiale. Le déploiement de la bandelette est la conséquence du gonflement du copolymère dans l'eau. 10 Le gonflement se traduit par une augmentation de l'épaisseur au cours du temps, avec une épaisseur maximale à 24H de 1 3121.1m, soit une augmentation d'environ 185% par rapport à l'épaisseur initiale. Le phénomène de déploiement de la bandelette est principalement lié à la capacité du copolymère à absorber une importante quantité d'eau. Le copolymère gonfle et possède ainsi 15 la force de se déployer et d'occuper l'espace disponible. 5- Evaluation du déploiement et de l'occupation de l'espace disponible Un film a été réalisé par évaporation de solvant d'une composition de copolymères P4 et découpé en trapèze, pour être ensuite introduit dans un applicateur à stérilet. 20 Le film en trapèze est expulsé de l'applicateur dans un modèle mimant une cavité utérine remplie d'eau, au moyen d'un système de poussoir afin de s'y déployer (figure 6). Le modèle de cavité utérine possède les dimensions théoriques d'une cavité utérine humaine. Une fois le film expulsé dans la cavité, celle-ci prend une dizaine de minutes pour se déployer et recouvrir la totalité de la cavité (figure 7a à 7e). 25 6- Evaluation de la dégradation du matériau anti-adhérentiel Afin de déterminer la dégradation in vitro du film anti-adhérentiel mis en forme de film par évaporation de solvant à partir de la composition P4, on introduit un rectangle (1,5 x 1 cm) découpé dans ledit film dans du PBS, à 37°C, sous agitation mécanique. La figure 8 illustre le film P4 à différents temps de dégradation. Celui-ci maintient son intégrité physique pendant les premiers jours de son immersion, à savoir un film malléable et élastique. La perte de ses propriétés mécaniques apparait nettement après 12 jours d'immersion, avec un film qui se délite lorsqu'il est manipulé. Cette observation permet de mettre en évidence la dégradation du film. A 40 jours, le film est complètement fragmenté. La dégradation du copolymère est également mise en évidence par la perte de masse Mw (Figure 9a) et l'augmentation de sa dispersité, obtenue par Chromatographie d'Exclusion Stérique. La Mw chute au cours du temps, avec une perte de près de 50% dès 20 jours d'incubation. Cette diminution s'explique par l'hydrolyse des chaînes de PLA. Ses chaînes de masses molaires de plus en plus faibles sont hydrolysées pour ensuite atteindre le stade d'oligomères puis in fine celui de monomères d'acide lactique. L'analyse par RMN 'I-1 indique la formation d'acide lactique après 1 mois et deux semaines d'incubation dans le PBS. La présence d'acide lactique est un marqueur de l'hydrolyse des chaînes de poly(acide lactique) au sein du matériau. La dégradation in vitro du film P4 et la diminution des propriétés mécaniques sont également évaluées grâce à la mesure de la viscosité dynamique h (Figure 9b) au cours du temps. Le film est introduit dans du PBS, à 37°C, sous agitation mécanique, et les mesures rhéologiques sont réalisées à différents temps d'incubation. La viscosité du film hydraté diminue rapidement au cours du temps, avec une perte de viscosité de l'ordre de 40% en 7 jours et de près de 70% après 15 jours d'immersion. Cette chute de viscosité est un indicateur de dégradation du film au cours du temps. La dégradation du copolymère est directement reliée à la perte des propriétés mécaniques. Cette diminution de viscosité est en accord avec les observations faites précédemment où le film a perdu ses propriétés mécaniques après 12 jours d'immersion. Les tests sont réalisés en triplicata pour s'assurer de la reproductibilité des résultats. Si l'on s'intéresse aux valeurs du module élastique (G') et aux valeurs du module visqueux (G") du film au cours du temps, on peut en déduire l'angle de perte Ô. Si 8=0° il s'agit d'un solide parfaitement élastique, et si 8=90°, alors le matériau est un liquide parfaitement visqueux. La figure 9c montre l'angle de perte b du film P4 à différents temps. De manière générale, b est bien inférieur à 45°, signe que le film possède un caractère nettement plus élastique que visqueux. Néanmoins, on observe une augmentation de Ô au cours du temps, signe que le film perd au fur et à mesure son élasticité. La perte des propriétés mécanique est directement reliée à la dégradation du film. REVENDICATIONS1. Composition à base de copolymères comprenant au moins un copolymère blocs A et B, dans lequel : - le bloc A est un polyester ; - le bloc B est un poly-oxyéthylène (PEG) ; - la masse moléculaire des blocs B est supérieure ou égale à 50 kDa ; et - le ratio molaire motif éthylène oxyde/motif ester est compris entre 0,1 et 10. 2. Composition à base de copolymères selon la revendication 1, dans laquelle le copolymère blocs A et B est choisi parmi les copolymères diblocs AB et triblocs ABA et BAB, et leurs mélanges. 3. Composition à base de copolymères selon la revendication 1 ou 2, dans laquelle la masse moléculaire des blocs B dans le copolymère est comprise entre 50 kDa et 300 kDa, et préférentiellement comprise entre 75 kDa et 150 kDa. 4. Composition à base de copolymères selon l'une quelconque des revendications précédentes, dans laquelle le ratio molaire motif éthylène oxyde/motif ester est de 0,5 à 5, et préférentiellement de 1 à 3. 5. Composition à base de copolymères selon l'une quelconque des revendications précédentes, dans laquelle les blocs A sont des poly (acides lactiques) choisis notamment parmi le poly (acide L-lactique), le pal}, (acide D-lactique) et le poly (acide D,L lactique). 6. Composition à base de copolymères selon la revendication 5, dans laquelle le PLLA représente au moins 50% en poids des blocs A, et préférentiellement de 75% à 100% en poids des blocs A. 7. Composition à base de copolymères selon l'une quelconque des revendications précédentes, ladite composition étant destinée à un usage médical, et préférentiellement pour la prévention des synéchies intra-utérines. 8. Matériau anti-adhérentiel obtenu par mise en forme de la composition de copolymères selon l'une des revendications 1 à 7, 9. Matériau anti-adhérentiel selon la revendication 8, dans lequel ledit matériau est mis en forme par extrusion. évaporation par solvant, pressage à chaud ou imprimante 3D. 10. Matériau anti-adhérentiel selon la revendication 8 ou 9, sous la forme d'un film présentant en milieu aqueux un taux de gonflement de 1 à 20, préférentiellement de 3 à 15 et plus préférentiellement au moins égal à 4. 11. Matériau anti-adhérentiel selon l'une des revendications 8 à 10, dans lequel les copolymères se dégradent après un temps de séjour en milieu aqueux compris entre 2 et 20 jours, et préférentiellement compris entre 3 et 15 jours. 12. Dispositif médical destiné à la prévention des synéchies intra-utérines comprenant le matériau anti-adhérentiel selon l'une des revendications 8 à 11. 13. Dispositif médical selon la revendication 12, dans lequel, le matériau-anti-adhérentiel est sous la forme d'un film en trapèze destiné à se déployer dans la cavité utérine pouren épouser le contour et s'accoler aux parois. 14. Dispositif médical selon rune des. revendications 12 ou 13, comprenant des moyens d'insertion du matériau anti-adhérentiel dans la cavité utérine.25